상기 에서 조제 한 고체 전해질 조성물 S - 1 을 , 집 전체 인 두께 20 μ m 의 스테인리스강 ( SUS ) 박 상 에 바 코더 에 의하 여 도공 했 다 . SUS 박 을 하 면 으로 하 여 핫플레이트 상 에 설치 하 고 , 80 ℃ 에서 1 시간 가열 하 여 분산매 를 제거 하 며 , 또한 300 MPa 로 가압 프레스 하 여 , 고체 전해질 층 을 갖 는 No . 101 의 고체 전해질 함유 시트 를 제작 했 다 . No . 101 의 고체 전해질 함유 시트 의 제작 과 동일 하 게 하 고 , 상기 표 2 에 기재 된 No . S - 2 ~ S - 16 및 T '- 1 ~ T '- 4 의 고체 전해질 조성물 을 이용 하 여 , No . 102 ~ 116 및 c 11 ~ c 14 의 고체 전해질 함유 시트 를 제작 했 다 . 여기 에서 , No . 101 ~ 116 이 본 발명 이 며 , No . c 11 ~ c 14 가 비 교예 이 다 . 얻 어 진 고체 전해질 함유 시트 의 고체 전해질 층 또는 활물질 층 의 두께 를 하 기 표 2 에 나타낸다 . 또 , 각 시트 는 모두 세로 50 mm , 가로 30 mm 이 다 .